(57)【特許請求の範囲】
【請求項１】
ポリオール加硫系のフッ素ゴムを主成分とする原料ゴムと、加硫剤、加硫促進剤、受酸剤および可塑剤を混練して練り生地を作成する工程と、
前記練り生地をシート状に加工して未加硫ゴムシートを作成する工程と、
前記未加硫ゴムシートを１次加硫して加硫ゴムシートとする工程と、
前記加硫ゴムシートを前記可塑剤の沸点以上の温度で２次加硫することにより前記可塑剤を揮散させる工程と、
を備えた、熱プレスのクッション材用ゴムの製造方法。
【請求項２】
前記ゴムは、温度条件を１５０℃〜２５０℃とし、時間に換算した周波数条件を１秒〜１×１０３  秒とする動的粘弾性測定条件下における損失正接（ｔａｎδ）の値が０．０４以下である、請求項１に記載の熱プレスのクッション材用ゴムの製造方法。
【請求項３】
前記ゴムは、ポリオール加硫系のフッ素ゴム成分、加硫剤、加硫促進剤および受酸剤を含むフッ素ゴム組成物であり、
前記フッ素ゴム成分、加硫剤および加硫促進剤の合計が、前記フッ素ゴム組成物全体の８０体積％以上である、請求項１または２に記載の熱プレスのクッション材用ゴムの製造方法。
【請求項４】
前記ゴムの表面に、離型性処理が施された、請求項１〜３のいずれかに記載の熱プレスのクッション材用ゴムの製造方法。
【請求項５】
前記ゴムからなる層を１層以上と、織布、不織布、紙、フィルム、箔、シートおよび板の中から選ばれた１種以上からなる１層以上とを積層一体化した、請求項１〜４のいずれかに記載の熱プレスのクッション材用ゴムの製造方法。
【請求項６】
前記織布、不織布、紙、フィルム、箔、シートおよび板は、合成樹脂、天然ゴム、合成ゴム、金属およびセラミックスの中から選ばれた単独または複合材である、請求項５に記載の熱プレスのクッション材用ゴムの製造方法。
【請求項７】
前記熱プレス用クッション材の少なくとも一方の表面層が、前記ゴムで構成される、請求項１〜６のいずれかに記載の熱プレスのクッション材用ゴムの製造方法。
【発明の詳細な説明】
【０００１】
【発明の属する技術分野】
この発明は、熱プレス成形に用いられるクッション材用ゴムの製造方法に関する。
【０００２】
【従来の技術】
熱プレスでプリント基板を成形する場合、プレス対象物を熱盤間に挟み込み一定の圧力と熱をかける方法が用いられる。このようなプレス成形は、プレス対象物の全面に均等な圧力と熱を加えるために、熱盤とプレス対象物との間に平板状のクッション材を介在させた状態で行なわれる。
【０００３】
このようなクッション材として、従来、シリコーンゴムやフッ素ゴムが使用されていた。ところがシリコーンゴムは、ゴム中に含まれるシロキサンの低分子ガスやブリード物を発生し、プレス対象物であるプリント基板等を汚染するという問題があった。この汚染によって、たとえばプリント基板への印刷特性が悪化したり、プリント基板と補強板等の他部材との接着性が悪化したりする。これらの傾向は、クッション材の使用時間が長期化するに従って加速される。特に、プレス対象物が精密機器部品（たとえばハードディスク用のフレキシブルプリント基板やビルドアップ多層配線板等）の場合、このような汚染が重大な欠陥となっていた。また、シリコーンゴムは、機械的強度の点でも不十分であった。
【０００４】
一方、フッ素ゴムを使用したクッション材の一例として、特公平７−１２６１７号（特開平６−２７８１５３号）に開示されたものがある。この公報に開示されたクッション材の配合を後に記載する表１に比較例１，２として示す。
【０００５】
上記公報に開示のクッション材は、フッ素ゴムを用いているため、クッション材の耐熱性が向上する。それに加え、クッション性、熱伝導性、耐久性等においても優れた特性を有する。
【０００６】
【特許文献１】
特開平６−２７８１５３号公報
【０００７】
【発明が解決しようとする課題】
しかしながら、上記クッション材と、表面に凹凸のあるプレス対象物（たとえばＦＰＣ）とを、直接接触させるか、フィルム等を介してプレスした場合、クッション材の表面に凹凸が残りやすくなる。すなわち、上記クッション材の歪回復性が不十分であるという問題があった。
【０００８】
また、熱プレスが接着剤の流動−固化を伴う場合、中でもフレキシブルプリント基板（ＦＰＣ）の製造におけるベースフィルムと表面フィルムとの接着剤による貼り合わせに上記クッション材を用いた場合、プレス対象物であるＦＰＣ中にボイドが残りやすいという問題があった。
【０００９】
この発明は、上記の課題を解決するためになされたものである。この発明の目的は、歪回復性および凹凸への追従性に優れ、プレス対象物中にボイドを発生させることがなく、さらには低分子ガスやブリード物を発生しない熱プレスのクッション材用ゴムの製造方法を提供することにある。
【００１０】
【課題を解決するための手段】
本願の発明者らは、熱プレスのクッション材用ゴムの歪回復性を、熱プレスのプレス温度、プレス周期、プレス対象物内部の接着剤の流動挙動等との関係で研究し、温度条件を１５０℃〜２５０℃とし、周波数条件を１秒〜１×１０３  秒としたときの、動的粘弾性測定による損失正接（ｔａｎδ）の値が０．０４以下である場合に、ゴムが良好な歪回復性を示すことを知得した。
【００１１】
本発明に係るゴムは、１つの局面では、温度条件を熱プレスのプレス温度とし、周波数条件を熱プレスの１プレスサイクルに相当する時間としたときの動的粘弾性測定による損失正接（ｔａｎδ）の値が、０．０４以下のものである。なお、上記熱プレスのプレス温度とは、１プレスサイクル中の熱盤の最高温度のことを称する。
【００１２】
このゴムを熱プレス用のクッション材として用いることにより、表面に凹凸のあるプレス対象物（たとえばＦＰＣ）を熱プレスした場合でも、クッション材の表面に凹凸が残ることを阻止できる。その結果、良好なクッション性を長期間維持することが可能となる。
【００１３】
上記プレス温度は、１５０℃〜３００℃であり、１プレスサイクルに相当する時間は、１秒〜２×１０4 秒である。
【００１４】
また、温度条件は、好ましくは、１５０℃〜２５０℃であり、周波数条件は、好ましくは、１秒〜１×１０3 秒である。
【００１５】
この条件下において、比較的短いプレスサイクルで行なわれるフレキシブルプリント基板の製造におけるベースフィルムと表面フィルムとの貼り合わせが行なえる。よって、上記の条件下におけるｔａｎδの値が０．０４以下であるゴムをクッション材として使用することにより、フレキシブルプリント基板の製造における表面フィルムの貼り合わせ工程においてクッション材の優れた歪回復性を発揮させることができる。
【００１６】
本発明に係るゴムは、他の局面では、熱プレスによる接着剤の流動−固化によってプレス対象物を積層一体化する際に使用されるクッション材用ゴムであって、温度条件を熱プレスのプレス温度とし、周波数条件を接着剤の流動開始から固化完了までの時間としたときの、動的粘弾性測定による損失正接（ｔａｎδ）の値が０．０４以下のものである。
【００１７】
このゴムを熱プレス用のクッション材として用いることにより、接着剤の流動−固化によって積層一体化するプレス対象物（たとえばＦＰＣ）を熱プレスした場合、接着剤の流動時に生じる不均一な圧力を速やかに均一化することができる。その結果、ボイドの発生を効果的に防止できる。
【００１８】
なお、ここで言う接着剤の概念には、流動−固化の状態変化を経て２層を接合するものの他、流動−固化の後にそれ自体が層を形成しているものも含まれる。これらは、熱可塑性材料または熱硬化性材料である。より具体的には、ホットメルト型の接着剤やプリプレグ等が挙げられる。
【００１９】
一般的に、上記プレス温度は１５０℃〜３００℃であり、接着剤の流動開始から固化完了までの時間は１秒〜２×１０3 秒の間である。
【００２０】
上記ゴムのＪＩＳＫ６２５３によるデュロメータ硬さは、好ましくは、Ａ７５以下である。それにより、表２に示すようにデュロメータ硬さを従来例よりも小さくすることができ、凹凸への追従性を向上することができる。その結果、前述の優れた歪回復性との相乗作用によって、たとえば表面に凹凸のあるフレキシブルプリント基板に表面フィルムを貼り合わせる際に、表面フィルムとベースフィルムとの間にボイドが発生することを効果的に抑制できる。
【００２１】
また、本発明に係るゴムは、好ましくは、フッ素ゴムを主成分とする。それにより、耐熱性が優れ、機械的強度が高く、かつ配合された材料のしみだしの少ないクッション材が得られる。
【００２２】
上記ゴムは、好ましくは、ポリオール加硫系のフッ素ゴム成分、加硫剤、加硫促進剤および受酸剤を含むフッ素ゴム組成物である。そして、フッ素ゴム成分、加硫剤および加硫促進剤の合計は、好ましくは、フッ素ゴム組成物全体の８０体積％以上である。
【００２３】
上記のようにポリオール加硫系のフッ素ゴムを使用することにより、クッション材の圧縮永久歪みを小さくすることができ、クッション材の寿命が長くなる。特に、ポリオール加硫剤としてビスフェノールＡＦを用いた場合には、より効果的に耐熱性を向上させることができる。
【００２４】
本発明に係るゴムは、他の局面では、ポリオール加硫系のフッ素ゴム成分、加硫剤、加硫促進剤および受酸剤を含むフッ素ゴム組成物である。そして、フッ素ゴム成分、加硫剤および加硫促進剤の合計が、フッ素ゴム組成物全体の８０体積％以上である。
【００２５】
本願の発明者らは、上記配合とすることにより、ｔａｎδの値が０．０４以下であるゴムが得られることを知得した。かかるゴムを熱プレスのクッション材として用いることにより、前述のように歪回復性の優れたクッション材が得られる。
【００２６】
本発明に係る熱プレス用クッション材は、１つの局面では、温度条件を１５０℃〜２５０℃とし、周波数条件を１秒〜１×１０３  秒としたときのｔａｎδの値が０．０４以下であるゴムを備える。
【００２７】
それにより、熱プレスに繰返し使用したときでも極めて良好な歪回復性が得られ、良好なクッション性を長期間維持することができる。
【００２８】
本発明に係る熱プレス用クッション材は、他の局面では、熱プレスによる接着剤の流動−固化によってプレス対象物を積層一体化する際に使用されるクッション材であって、温度条件を熱プレスのプレス温度とし、周波数条件を接着剤の流動開始から固化完了までの時間としたときの、動的粘弾性測定による損失正接（ｔａｎδ）の値が０．０４以下であるゴムを備える。
【００２９】
それにより、このクッション材を用いて、接着剤の流動−固化によって積層一体化するプレス対象物（たとえばＦＰＣ）を熱プレスした場合、接着剤の流動時に生じる不均一な圧力を速やかに均一化することができる。その結果、ボイドの発生を効果的に抑制できる。
【００３０】
本発明に係る熱プレス用クッション材は、ポリオール加硫系のフッ素ゴム成分、加硫剤、加硫促進剤および受酸剤を含むフッ素ゴム組成物であり、フッ素ゴム成分、加硫剤および加硫促進剤の合計が、フッ素ゴム組成物全体の８０体積％以上であるゴムを備えるのが好ましい。
【００３１】
熱プレス用クッション材が上記配合のゴムを備えることにより、歪回復性が向上する。
【００３２】
上記ゴムの表面に、好ましくは、離型性処理が施される。また、上記ゴムからなる層を１層以上と、織布、不織布、紙、フィルム、箔、シートおよび板の中から選ばれた１種以上からなる１層以上とを積層一体化してもよい。上記織布、不織布、紙、フィルム、箔、シートおよび板は、好ましくは、合成樹脂、天然ゴム、合成ゴム、金属およびセラミックスの中から選ばれた単独または複合材である。
【００３３】
また、クッション材の少なくとも一方の表面層が、上記ゴムで構成されることが好ましい。より好ましくは、該ゴムの表面に、離型性処理が施される。
【００３４】
本発明に係る熱プレスのクッション材用ゴムの製造方法は、下記の各工程を備える。ポリオール加硫系のフッ素ゴムを主成分とする原料ゴム、加硫剤、加硫促進剤、受酸剤および可塑剤を混練して練り生地を作成する。該練り生地をシート状に加工して未加硫ゴムシートを作成する。未加硫ゴムシートを１次加硫して加硫ゴムシートとする。この加硫ゴムシートを可塑剤の沸点以上の温度で２次加硫することにより可塑剤を揮散させる。
【００３５】
上記の２次加硫により、加硫の完結、余剰の加硫剤の分解、加硫時に発生したガスの放散および残留歪みの除去を行なうことができることに加え、歪回復性を向上させることができる。それに加え、上記２次加硫により可塑剤を揮散させることができるので、クッション材の使用時に可塑剤がしみだすのを防止することができる。
【００３６】
上記２次加硫により、好ましくは、ｔａｎδの値を０．０４以下とする。本発明に係るプリント基板の製造方法は、１つの局面では、プリント基板材料と、クッション材とを積層した状態で熱盤間に配置して加熱・加圧成形するプリント基板の製造方法であって、クッション材は、温度条件を１５０℃〜２５０℃とし、周波数条件を１秒〜１×１０３  秒としたときのｔａｎδの値が０．０４以下のゴムを含む。
【００３７】
本発明に係るプリント基板の製造方法は、他の局面では、積層構造を持つプリント基板材料と、クッション材とを積層した状態で熱盤間に配置して、熱プレスによる接着剤の流動−固化によってプリント基板材料を積層一体化するプリント基板の製造方法であって、クッション材は、温度条件を熱プレスのプレス温度とし、周波数条件を接着剤の流動開始から固化完了までの時間としたときの、動的粘弾性測定による損失正接（ｔａｎδ）の値が０．０４以下のゴムを含む。
【００３８】
本発明に係るプリント基板の製造方法は、さらに他の局面では、次のような配合のクッション材を用いる。クッション材は、ポリオール加硫系のフッ素ゴム成分、加硫剤、加硫促進剤および受酸剤を含むフッ素ゴム組成物を有し、フッ素ゴム成分、加硫剤および加硫促進剤の合計がフッ素ゴム組成物全体の８０体積％以上である。
【００３９】
上記プリント基板の製造方法によって、ボイドやしわが発生せず、平滑性に優れ、汚染されることもない、高品質なプリント基板を製造できる。
【００４０】
上記プリント基板は、表面に凹凸パターンを有する。また、上記プリント基板は、たとえばフレキシブルプリント基板あるいはビルドアップ多層配線板である。
【００４１】
本発明に係るゴムを備えたクッション材は、かかるプリント基板の熱プレスに際し有効である。
【００４２】
【発明の実施の形態】
以下、本発明の実施の形態について説明する。
【００４３】
表１は、本発明の実施例および比較例１，２（特公平７−１２６１７号におけるサンプル１，２に対応）における配合割合を示す表である。
【００４４】
【表１】
0003860136.tif 000002
【００４５】
表１に示す配合割合で、各材料を混練してフッ素ゴム組成物を製造し、２本のロールを用いて実施例および比較例１，２の未加硫フッ素ゴムシートを作製した。その後、金型で１７０℃×３０分のプレス加硫（１次加硫）を行ない、厚み２ｍｍの加硫フッ素ゴムシートを作製した。実施例の加硫フッ素ゴムシートについては、さらにオーブンで２３０℃×２４時間の２次加硫を行なった。この２次加硫は、可塑剤の沸点以上の温度で行なう。それにより、可塑剤を揮散させることができ、本発明に係るゴムシートを熱プレスのクッション材として使用した場合に、可塑剤のしみだしを阻止することができる。
【００４６】
なお、積層構造のゴムシートを作成する場合には、未加硫のままでそれらを積層し、１次加硫で互いに接着する。また１次加硫は、１６０℃〜２００℃，５分〜１２０分，１ｋｇ／ｃｍ2 〜２０ｋｇ／ｃｍ2 の条件で行なえばよい。
【００４７】
２次加硫は、前述したように可塑剤の沸点以上の温度で、かつプレスの使用温度以上の温度で行なうことが好ましい。２次加硫の温度が低すぎると２次加硫の効果が上がらず、高すぎるとゴムが劣化する。よって好適な２次加硫温度は、２００℃〜２６０℃である。
【００４８】
２次加硫時間は、１時間以上（好ましくは４〜３０時間）である。時間が短いと２次加硫の効果が上がらず、長すぎても一定以上の効果を期待できない。逆にゴムが劣化する場合がある上、時間の浪費となる。
【００４９】
２次加硫では、圧力はかけないようにする。また、２次加硫は、ゴムの少なくとも片面が通気性のある状態で行なうのが好ましい。それにより、可塑剤を効果的に揮散させることができる。
【００５０】
通気性のある状態とは、表面に何も積層されていないか、あるいは織布、不織布、紙等の通気性素材が積層された状態のことである。
【００５１】
上記ゴムシートの動的粘弾性測定による損失正接（ｔａｎδ）の値を、次の装置および測定方法により測定した。すなわち、粘弾性スペクトロメータ（岩本製作所（株）製：ＴＹＰＥ ＶＥＳ−ＦＩＩＩ）を用い、強制振動非共振法（位相差法）により測定した。その結果を図１〜図４に示す。
【００５２】
なお、図１にはｔａｎδのマスターカーブ（１５０℃）の比較結果を示す。このマスターカーブは、公知の時間−温度換算則に基づいて周期１秒〜１×１０5 秒の範囲で作成した。
【００５３】
図１に示すように、本発明に係るゴムシートのｔａｎδの値が０．０４以下であるのに対し、比較例１，２のｔａｎδの値が０．０４より大きくなっているのがわかる。このようにｔａｎδの値を従来より小さくすることにより、歪回復性を従来よりも向上させることができる。かかる特性のゴムシートは、特に、表面に凹凸のある製品を熱プレスする際のクッション材として有効である。なお、ｔａｎδの値は、０に近い程好ましい。
【００５４】
次に、図２〜図４を用いて、温度を１５０℃，２００℃，２５０℃とした場合の実施例および比較例１，２のｔａｎδの周期分散について説明する。なお、図２〜図４では、周期を１秒〜２×１０3 秒の範囲内としている。この周期は、プレス対象物内で接着剤が流動を開始してから固化を完了するまでの時間に基づいている。また、この周期範囲の熱プレスの典型例として、フレキシブルプリント基板の製造における表面フィルムの貼り合わせ工程を挙げることができる。
【００５５】
図２に示すように、いずれの温度においても、実施例のゴムシートのｔａｎδの値は０．０４以下となっていることがわかる。それに対し、図３および図４に示すように、比較例のｔａｎδの値は、いずれの温度においても０．０４より大きくなっていることがわかる。
【００５６】
このことから、本発明に係るゴムシートは、プレス対象物中の接着剤が流動を開始してから固化を完了するまでの時間（１秒〜２×１０3 秒）に相当する周期において、優れた弾性を示すといえる。このため、本発明に係るゴムシートを熱プレス用のクッション材に用いることにより、プレス対象物中の接着剤の流動時に生じる不均一な内部応力を速やかに均一化することができ、ボイドの発生を効果的に抑制することができる。
【００５７】
次に、表２を用いて、実施例と比較例とのＪＩＳＫ６２５３によるデュロメータ硬さの比較を行なう。
【００５８】
【表２】
0003860136.tif 000003
【００５９】
表２に示すように、実施例のゴムシートのデュロメータ硬さが、比較例１，２のそれよりも小さいのがわかる。このように、デュロメータ硬さを小さくすることにより、凹凸への追従性を向上させることができる。それに加え、図２〜図４に示したような優れた歪回復性との相乗効果によって、凹凸のある製品を熱プレスした際に、ボイドが発生することを効果的に抑制することができる。
【００６０】
なお、デュロメータ硬さは、表２の結果より、Ａ７５以下であれば少なくとも比較例の場合より凹凸への追従性を向上させることができるものと考えられる。好ましくは、デュロメータ硬さは、Ａ７０以下であり、さらに好ましくは、Ａ６５以下である。ただし、デュロメータ硬さはＡ１０以上である必要がある。
【００６１】
本発明に係るゴムの形態は、中実体の他に発泡体であってもよい。次に、表１に示す実施例の配合についてより詳しく説明する。まず、主成分であるフッ素ゴムについては、ポリアミン加硫系、ポリオール加硫系および有機過酸化物加硫系のいずれを用いてもよい。このようにフッ素ゴムを主成分とすることにより、耐熱性が良好でありかつ強度が大きくなることに加え、配合された材料のしみだしも少なくすることができる。
【００６２】
特に、ポリオール加硫系のフッ素ゴムを使用した場合には、圧縮永久歪みを小さくすることができ、ゴムの寿命が長くなる。ポリオール加硫剤としては、下記の化学式１の（ａ）〜（ｄ）の４種類を挙げることができる。この中で、（ａ）のビスフェノールＡＦが最も耐熱性に優れている。
【００６３】
【化１】
0003860136.tif 000004
【００６４】
表１に示すように、フッ素ゴム、加硫剤および加硫促進剤の合計が、フッ素ゴム組成物全体に対し８０体積％以上であることが好ましい。より好ましくは、上記合計が、８５体積％以上である。このような配合とすることにより、ｔａｎδの値を低減することができ、歪回復性の優れたゴムが得られた。
【００６５】
次に、加硫促進剤について説明する。加硫促進剤としては、構造式Ｒ4 Ｐ+ Ｘ- で示される有機フォスフォニウム塩、Ｒ4 Ｎ+ Ｘ- で示される第４級アンモニウム塩などが好ましい。
【００６６】
可塑剤については、低沸点のもの、たとえば熱プレスを行なう場合にはプレスの使用温度以下の沸点を有するものを使用することが好ましい。可塑剤の使用量は、ゴム１００重量部に対して０．５〜５（好ましくは１〜２）重量部である。０．５重量部より少な過ぎると加工性を改善する効果が小さくなり、多すぎると可塑剤を揮散させた後のゴムの寸法安定性が悪くなる。
【００６７】
可塑剤としては、ジ−ｎ−オクチル・フタレート、ジイソオクチル・フタレート、ジイソノニル・フタレート、ジメチル・イソフタレート、ジ−（２−エチルヘキシル）アジペート、ジイソデシル・アジペート、ジ（ｎ−オクチル，ｎ−デシル）アジペート、ベンジルオクチル・アジペート、ジブチルジグリコール・アジペート、ジ−ｎ−アルキル・アジペート、ジ−ｎ−アルキル（Ｃ6,8,10）アジペート、ジ−（２−エチルヘキシル）アゼレート、ジ−ｎ−ヘキシル・アゼレート、ジ−２−エチルヘキシル・ドデカネジオエート、ジメチル・マレート、ジエチル・マレート、ジ−（２−エチルヘキシル）マレート、ジ−（２−エチルヘキシル）フマレート、トリエチル・シトレート、トリ−ｎ−ブチル・シトレート、アセチル・トリエチル・シトレート、モノメチル・イタコネート、ジメチル・イタコネート、ブチル・オレート、メチル・アセチル・リシノレート、ｎ−ブチル・ステアレート等を挙げることができる。
【００６８】
上述のような本発明に係るゴムを熱プレス用クッション材として使用する場合には、ゴムの表面に離型性処理が施されることが好ましい。離型性処理としては、ゴムの特性を損なわないものが好ましい。具体的には、合成樹脂フィルムをゴムの表面に張りつけたもの、ゴムの表面を均一に粗面化したもの、紫外線または電子線照射を施したものなどが挙げられる。
【００６９】
合成樹脂フィルムとしては、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）等のフッ素樹脂、およびポリイミド樹脂からなるフィルムが好ましい。
【００７０】
合成樹脂フィルムの厚みは、２００μｍ以下であることが好ましい。より好ましくは、合成樹脂フィルムの厚みは、１０μｍ〜５０μｍである。
【００７１】
合成樹脂フィルムは、ゴムと接着する接着面に予めコロナ放電や酸等による処理が施されることが好ましい。それにより、合成樹脂フィルムとゴムとの接着性が良好となり、特に接着剤を使用しなくてもゴムの１次加硫時に合成樹脂フィルムとゴムとを接着することができる。接着剤を使用しないことにより、クッション材の表面にゴムの弾性を生かすことができ、凹凸への追従性が良好なクッション材が得られる。
【００７２】
ゴムと接着する接着面に予め接着剤を塗布した合成樹脂フィルムを使用してもよい。この場合、ゴムを２次加硫した後に合成樹脂フィルムを接着することが可能となる。それにより、合成樹脂フィルムを貼り合わせてない状態でゴムを２次加硫できるため、２次加硫の効率が向上する。
【００７３】
ゴムの表面を均一に粗面化する場合の手段としては、均一な凹凸面を有する金型、金属板、織布等の転写材から転写する方法が挙げられる。また、その他の物理的処理、化学的処理などによって行なってもよい。ゴムの表面を粗面化する場合、表面粗さは、ＪＩＳＢ０６０１に定義される算術平均粗さ（Ｒａ）で５μｍ〜１００μｍとするのが好ましい。
【００７４】
熱プレス用クッション材としては、上述のゴムからなる層を１層以上と、織布、不織布、紙、フィルム、箔、シートおよび板の中から選ばれた１種以上からなる１層以上の層とを組合わせて積層一体化してもよい。上記織布、不織布、紙、フィルム、箔、シートおよび板は、好ましくは、合成樹脂、天然ゴム、合成ゴム、金属およびセラミックスの中から選ばれた単独または複合材である。
【００７５】
図６に、クッション材３の具体的な構造例を示す。図６（ａ）に示すように、フッ素ゴム７単体でクッション材３として使用してもよいが、図６（ｂ）〜（ｌ）に示すように、フッ素ゴム７と、ガラスクロス８、フッ素樹脂フィルム９、芳香族ポリアミド不織布１０、ガラスクロスの両面にフッ素ゴムをコーティングしさらにその表面にポリイミド樹脂をコーティングした表層材１１、芳香族ポリアミドクロス１２、ガラスクロスにフッ素樹脂をコーティングした層１３、ポリイミドフィルム１４あるいはアルミニウム板１５とを積層一体化してもよい。
上記フッ素ゴム７の厚みは、たとえば０．５ｍｍである。また、フッ素樹脂フィルム９の厚みは、たとえば２５μｍである。
【００７６】
プレス対象物が表面に凹凸パターンを有する場合を考慮して、上記積層体の少なくとも一方の表面層は、好ましくは、ゴムで構成される。表面ゴム層の厚みは、たとえば０．１ｍｍ〜３．０ｍｍである。より好ましくは、表面ゴム層の厚みは、０．３ｍｍ〜１．０ｍｍである。表面ゴム層の厚みが小さ過ぎると、均一なシート状に成形するのが難しくなる。また、表面ゴム層の厚みが大き過ぎると、プレスの圧力によるゴムの変形量が大きくなるため、ゴムの破壊が生じやすくなって耐久性が低くなる。よって、表面ゴム層の厚みを上述の範囲とすることにより、均一なシート状に成形しやすくかつ耐久性の高い表面ゴム層が得られる。
【００７７】
上記表面ゴム層を設けた場合には、この表面ゴム層の表面に前述の離型性処理を施すことが好ましい。図６におけるフッ素樹脂フィルム９は、離型性処理の一例である。
【００７８】
次に、図５を用いて、本発明に係るゴムを熱プレス用クッション材として用いた場合の熱プレス方法の一例について説明する。
【００７９】
図５に示すように、熱盤６，６′間にステンレス製の当て板４，４′、クッション材３，３′、離型フィルム５、フレキシブルプリント基板１およびカバーレイフィルム２を配置し、フレキシブルプリント基板１およびカバーレイフィルム２（プリント基板材料）を加熱・加圧成形する。
【００８０】
この場合に、クッション材３，３′として本発明に係るゴムを用いることにより、前述のように、クッション材３，３′の歪回復性および凹凸追従性を向上することができる。それにより、クッション材３，３′の良好なクッション性を長期間維持できるとともに、フレキシブルプリント基板１におけるボイドの発生をも効果的に抑制できる。また、プレス時のガスの発生、分解分子の揮散およびブリード等をも回避でき、フレキシブルプリント基板１やその周辺機器の汚染等を防止できる。さらに、フッ素ゴムを主成分とするゴムを用いることにより、耐熱性に優れかつ高強度なクッション材３，３′が得られる。それにより、クッション材３，３′の耐久性をも向上させることができる。
【００８１】
なお、本発明に係るゴムを使用したクッション材３，３′は、上記のフレキシブルプリント基板１以外にビルドアップ多層配線板やその他のプリント基板、さらにはすべての熱プレスにおいて広く使用可能である。
【００８２】
以上のようにこの発明の実施の形態について説明を行なったが、今回開示した実施の形態は全ての点で例示であって制限的なものではないと考えられるべきである。本発明の範囲は特許請求の範囲によって示され、特許請求の範囲と均等の意味および範囲内でのすべての変更を含む。
【図面の簡単な説明】
【図１】本発明の実施例のｔａｎδの値と、比較例１，２のｔａｎδの値とを併記したグラフである。
【図２】本発明の実施例のｔａｎδの周期分散を示すグラフである。
【図３】比較例１のｔａｎδの周期分散を示すグラフである。
【図４】比較例２のｔａｎδの周期分散を示すグラフである。
【図５】本発明に係るクッション材を用いた熱プレス方法の一例を示す図である。
【図６】（ａ）〜（ｌ）は、クッション材の具体的な構造例を示す断面図である。
【符号の説明】
１  フレキシブルプリント基板、２  カバーレイフィルム、３，３′  クッション材、４，４′  当て板、６，６′  熱盤、７  フッ素ゴム、８  ガラスクロス、９  フッ素樹脂フィルム、１０  芳香族ポリアミド不織布、１１  表層材、１２  芳香族ポリアミドクロス、１３  ガラスクロスにフッ素樹脂コーティングした層、１４  ポリイミドフィルム、１５  アルミニウム板。
【図１】
0003860136.tif 000005
【図２】
0003860136.tif 000006
【図３】
0003860136.tif 000007
【図４】
0003860136.tif 000008
【図５】
0003860136.tif 000009
【図６】
0003860136.tif 000010